СПОСОБ ПРОГНОЗИРОВАНИЯ ДОЛГОВЕЧНОСТИ ПРОМЫШЛЕННЫХ ПРОТИВОКОРРОЗИОННЫХ ЛАКОКРАСОЧНЫХ ПОКРЫТИЙ ДЛЯ МЕТАЛЛИЧЕСКИХ ПОВЕРХНОСТЕЙ

f
f
Способ прогнозирования долговечности промышленных противокоррозионных лакокрасочных покрытий для металлических поверхностей, предусматривающий ускоренные электрохимические испытания металлических образцов с покрытиями во времени при наложении заданных частот переменного тока в среде электролита с последующим определением частотного коэффициента изменения электрической емкости образцов K, по величине которого оценивают защитные свойства указанных покрытий, отличающийся тем, что проведение ускоренных электрохимических испытаний металлических образцов осуществляют, по меньшей мере, в течение двух временных интервалов, выбор которых осуществляют исходя из следующей экспериментально установленной общей зависимости частотного коэффициента изменения электрической емкости испытуемых образцов (K) от времени проведения электрохимических испытаний металлических образцов с покрытиями (t):
f
K - частотный коэффициент изменения электрической емкости испытуемых образцов,
е - основание натурального логарифма,
b и n - параметры, обусловленные природой промышленных противокоррозионных лакокрасочных покрытий,
t - время проведения электрохимических испытаний металлических образцов с покрытиями,
f
f
f
при этом длительность первого временного интервала электрохимических испытаний образцов ограничивают периодом резкого снижения величины частотного коэффициента К при наибольшем влиянии параметров b и n, обусловленных природой промышленных противокоррозионных лакокрасочных покрытий, длительность второго временного интервала электрохимических испытаний ограничивают начальным периодом замедления снижения величины частотного коэффициента K при ослабленном влиянии указанных параметров, числовые значения b и n параметров для выбранных временных интервалов электрохимических испытаний рассчитывают, исходя из экспериментальной графической зависимости частотного коэффициента изменения электрической емкости образцов (K) во времени и по приведенной зависимости (1), прогноз долговечности испытуемых покрытий составляют путем определения возможного срока их эксплуатации (Т) по результатам измерений, полученным во втором временном интервале электрохимических испытаний, исходя из выражения:
Т - возможный срок эксплуатации промышленных противокоррозионных лакокрасочных покрытий для металлических поверхностей,
fm
K - частотный коэффициент изменения электрической емкости испытуемых образцов, определяемый в конце второго временного интервала электрохимических испытаний,
1
1
b и n - параметры, обусловленные природой промышленных противокоррозионных лакокрасочных покрытий в конце второго временного интервала электрохимических испытаний,
fm
в котором величину частотного коэффициента изменения электрической емкости испытуемых образцов, определяемую в конце второго временного интервала электрохимических испытаний (K), принимают равной 0,7, как предельно допустимую в обеспечении защитных свойств промышленных противокоррозионных лакокрасочных покрытий.